D1451 СПОСОБЫ СОСТАВЛЕНИЯ ОТВЕРЖДАЕМЫХ ОБЛУЧЕНИЕМ СУПЕРПОКРЫТИЙ ДЛЯ ОПТИЧЕСКОГО ВОЛОКНА

1. Способ составления отверждаемым облучением суперпокрытий для нанесения на оптическое волокно, используемое в телекоммуникационной сети, где указанные суперпокрытия содержат по меньшей мере два слоя, где первый слой представляет собой первичное покрытие, находящееся в контакте с поверхностью внешнего слоя оптического волокна, а второй слой является вторичным покрытием в контакте с внешней поверхностью первичного покрытия, где отвержденное первичное покрытие на оптическом волокне после первоначального отверждения и по меньшей мере после одного месяца старения при 85°C и относительной влажности 85% имеет следующие свойства:
1) % RAU от приблизительно 84% до приблизительно 99%;
2) модуль упругости in situ от приблизительно 0,15 МПа до приблизительно 0,60 МПа; и
g
3) T от приблизительно -25°C до приблизительно -55°C;
и где отвержденное вторичное покрытие на оптическом волокне после первоначального отверждения и по меньшей мере после одного месяца старения при 85°C и относительной влажности 85% имеет следующие свойства:
4) % RAU от приблизительно 80% до приблизительно 98%;
5) модуль упругости in situ от приблизительно 0,060 ГПа до приблизительно 1,90 ГПа; и
g
6) T трубки составляет от приблизительно 50°C до приблизительно 80°C;
где указанный способ включает этапы:
a) определения требований к максимальному допустимому увеличению затухания для телекоммуникационной сети, где будут прокладывать оптическое волокно;
b) определения условий эксплуатации суперпокрытий, включающего:
i) выбор типа стекла, используемого в оптическом волокне;
ii) принятие решение о том, следует ли вторичное покрытие суперпокрытий наносить на первичное покрытие суперпокрытий способом "влажное на сухое" или "влажное на влажное";
iii) выбор типа, количества источников света и расположения источников света вдоль производственной линии с вытяжной колонной, которую применяют для отверждения суперпокрытий на оптическом волокне; и
iv) выбор линейной скорости, при которой наносят суперпокрытия;
c) составления композиции первичного покрытия в жидком, неотвержденном состоянии;
d) составления композиции вторичного покрытия в жидком, неотвержденном состоянии;
e) использования способа трехмерного связывания, как показано на фиг.2, 3 и 4, состоящего из
i) тестирования первичного покрытия и вторичного покрытия суперпокрытий для определения получения свойств суперпокрытий 1)-6); где
- если каждое и все свойства суперпокрытий 1)-6) получены, тогда переходят к этапу f); и
- если каждое и все свойства суперпокрытий 1)-6) не получены, пересоставляют какое-либо или оба из первичного покрытия или вторичного покрытия суперпокрытий и повторяют этап ii) до получения каждого и всех свойств суперпокрытий 1)-6); а затем
ii) подтверждения работоспособности измененных составов первичного покрытия и вторичного покрытия суперпокрытий, оценивая изменения каждого состава относительно другого состава и в отношении всех свойств суперпокрытий 1)-6);
f) использования результатов этапа e)i) и этапа e)ii) для завершения выбора суперпокрытий для достижения максимального допустимого увеличения затухания покрытого оптического волокна.
2. Способ по п.1, в котором способ трехмерного связывания включает использование способа нанесения многослойного покрытия для оценки комбинированных склеенных слоя первичного покрытия и слоя вторичного покрытия отверждаемых облучением суперпокрытий.
3. Способ нанесения многослойного покрытия, включающий этапы:
a) выбора субстрата для тестирования;
b) нанесения на субстрат первичного покрытия с использованием наносящего аппликатора с определенной толщиной;
c) необязательного отверждения первичного покрытия;
d) нанесения на первичное покрытие вторичного покрытия с использованием наносящего аппликатора с определенной толщиной, где определенная толщина у наносящего аппликатора для нанесения вторичного покрытия больше, чем определенная толщина у наносящего аппликатора, используемого для нанесения первичного покрытия;
e) использования облучения для многослойного покрытия в достаточной степени для проведения отверждения первичного и вторичного покрытий в склеенное комбинированное покрытие;
f) удаления покрытия с субстрата; и
g) оценки функциональных свойств отвержденного покрытия.
4. Одномодовое оптическое волокно, покрытое суперпокрытиями, где указанные суперпокрытия содержат
слой первичного покрытия и слой вторичного покрытия;
где композиция слоя первичного покрытия до отверждения выбрана из группы, состоящей из составов примеров 1PA2, 1PB3, 1PC1, 1PD5, 2альфа, 2Бета;
где композиция слоя вторичного покрытия до отверждения выбрана из группы, состоящей из составов примеров 2SA4 и 2SB3 и 3SA1 и 5SA1.
5. Многомодовое оптическое волокно, покрытое отверждаемыми облучением покрытиями, содержащими
слой первичного покрытия и слой вторичного покрытия
где композиция слоя первичного покрытия до отверждения выбрана из группы, состоящей из состава примера 4PD5; и
где композиция слоя вторичного покрытия до отверждения выбрана из группы, состоящей из составов примеров 2SA4 и 2SB3 и 3SA1 и 5SA1.